ИЗДЕЛИЕ С ЭНЕГРОСБЕРЕГАЮЩИМ ПОКРЫТИЕМ, ВКЛЮЧАЮЩИМ ПОГЛОЩАЮЩИЙ СЛОЙ (СЛОИ)

1. Изделие с покрытием, включающее покрытие, нанесенное на стеклянную подложку, при этом покрытие имеет в порядке удаления от стеклянной подложки:
первый диэлектрический слой, содержащий нитрид кремния;
первый контактный слой;
отражающий ИК-излучение слой, содержащий серебро, при этом покрытие включает только один отражающий ИК-излучение слой, содержащий серебро;
второй контактный слой, при этом каждый из первого и второго контактных слоев, непосредственно контактирует с отражающим ИК-излучение слоем;
второй диэлектрический слой, содержащий нитрид кремния;
при этом, по меньшей мере, один из первого и второго диэлектрических слоев, содержащих нитрид кремния, разделен поглощающим слоем, содержащим NiCr и/или NbZr.
g
g
2. Изделие с покрытием по п.1, в котором имеется такой поглощающий слой, что изделие с покрытием обладает зеленым цветом посредством того, что величина цветовой характеристики а* составляет от примерно -15,0 до -5,0, а величина цветовой характеристики b* составляет от примерно -6,0 до 3,0, при этом такая окраска достигается при наличии только одного отражающего ИК-излучение слоя, содержащего серебро.
g
g
3. Изделие с покрытием по п.2, при этом изделие с покрытием зеленого цвета обладает цветовой характеристикой а* от примерно -12,0 до -7,0 и цветовой характеристикой b* от примерно -3,0 до 1,0.
4. Изделие с покрытием по п.2, в котором стеклянная подложка, по существу, бесцветная и покрытие обеспечивает зеленую окраску изделия с покрытием.
g
g
5. Изделие с покрытием по п.1, в котором имеется такой поглощающий слой, что изделие с покрытием обладает нейтральным цветом посредством того, что величина цветовой характеристики а* составляет от примерно -5,0 до 1,0, а величина цветовой характеристики b* составляет от примерно -5,0 до 1,0, при этом такая окраска достигается при наличии только одного отражающего ИК-излучение слоя, содержащего серебро.
g
g
6. Изделие с покрытием по п.5, при этом изделие с покрытием нейтрального цвета обладает цветовой характеристикой а* от примерно -3,0 до 0 и цветовой характеристикой b* от примерно -4,0 до 0.
7. Изделие с покрытием по п.5, в котором стеклянная подложка, по существу, бесцветная и покрытие обеспечивает нейтральную окраску изделия с покрытием.
g
g
8. Изделие с покрытием по п.1, в котором имеется такой поглощающий слой, что изделие с покрытием обладает голубым цветом посредством того, что величина цветовой характеристики а* составляет от примерно -4,0 до 2,0, а величина цветовой характеристики b* составляет от примерно -22,0 до -10,0, при этом такая окраска достигается при наличии только одного отражающего ИК-излучение слоя, содержащего серебро.
g
g
9. Изделие с покрытием по п.8, при этом изделие с покрытием голубого цвета обладает цветовой характеристикой а* от примерно -3,0 до 1,0 и цветовой характеристикой b* от примерно -19,0 до -15,0.
10. Изделие с покрытием по п.1, в котором покрытие дополнительно включает защитный слой, содержащий оксид и/или нитрид циркония и/или алюминия.
11. Изделие с покрытием по п.1, в котором поглощающий слой, содержащий NiCr и/или NbZr, окислен и/или азотирован.
12. Изделие с покрытием по п.1, при этом изделие с покрытием обладает селективностью, по меньшей мере, около 1,2, более предпочтительно, по меньшей мере, около 1,4.
13. Изделие с покрытием по п.1, при этом изделие с покрытием характеризуется солнцезащитным фактором не более чем примерно 32, более предпочтительно не более чем примерно 28.
14. Изделие с покрытием по п.1, в котором коэффициент отражения со стороны стекла (Y) изделия с покрытием составляет не более чем примерно 30%.
15. Изделие с покрытием по п.1, при этом изделие с покрытием обладает коэффициентом пропускания видимого излучения от примерно 30 до 48%.
16. Оконный блок из теплоизоляционного стекла (ТС) зеленого цвета, включающий первую и вторую стеклянные подложки и покрытие, нанесенное, по меньшей мере, на первую стеклянную подложку, при этом покрытие имеет, в порядке удаления от первой стеклянной подложки:
первый диэлектрический слой;
поглощающий слой;
второй диэлектрический слой;
первый контактный слой;
отражающий ИК-излучение слой, содержащий серебро, при этом покрытие включает только один отражающий ИК-излучение слой, содержащий серебро;
второй контактный слой и
третий диэлектрический слой,
g
g
при этом блок из ТС характеризуется коэффициентом пропускания видимого излучения от примерно 30 до 48% и зеленым цветом посредством того, что величина цветовой характеристики а* составляет от примерно -15,0 до -5,0, величина цветовой характеристики b* составляет от примерно -6,0 до 3,0, и такие характеристики, в том числе зеленая окраска оконного блока из ТС, достигаются при наличии только одного отражающего ИК- излучение слоя, содержащего серебро.
17. Блок из ТС по п.16, в котором поглощающий слой включает один или несколько материалов из Ni, Cr, NiCr, Nb, Zr, NbZr, Si, Ti, Zn, Sn, Cu, Al, V, Mn, Mo, Pd, Ta, W, In, InSn и нержавеющей стали.
18. Блок из ТС по п.17, в котором поглощающий слой частично окислен и/или азотирован.
19. Блок из ТС по п.16, в котором поглощающий слой содержит Ni и/или Cr.
20. Блок из ТС по п.16, в котором поглощающий слой содержит Nb и/или Zr.
21. Блок из ТС по п.16, в котором поглощающий слой содержит NiCr и/или NbZr и в котором первый и второй диэлектрические слои изготовлены, по существу, из одного и того же материала, при этом каждый из первого и второго диэлектрических слоев непосредственно контактирует с поглощающим слоем.
22. Изделие с покрытием нейтрального цвета, включающее покрытие, нанесенное на стеклянную подложку, при этом покрытие имеет, в порядке удаления от стеклянной подложки:
первый диэлектрический слой;
поглощающий слой;
второй диэлектрический слой, при этом поглощающий слой находится между первым и вторым диэлектрическими слоями и непосредственно контактирует с ними;
первый контактный слой;
отражающий ИК-излучение слой, содержащий серебро, при этом покрытие включает только один отражающий ИК-излучение слой, содержащий серебро;
второй контактный слой, при этом каждый из первого и второго контактных слоев непосредственно контактирует с отражающим ИК-излучение слоем;
третий диэлектрический слой,
при этом изделие с покрытием обладает нейтральным цветом, а поглощающий слой имеет такую толщину и расположение, что изделие с покрытием обладает нейтральной окраской при наличии только одного отражающего ИК-излучение слоя, содержащего серебро.
23. Изделие с покрытием голубого цвета, включающее покрытие, нанесенное на стеклянную подложку, при этом покрытие имеет, в порядке удаления от стеклянной подложки:
первый диэлектрический слой;
поглощающий слой;
второй диэлектрический слой, при этом поглощающий слой находится между первым и вторым диэлектрическими слоями и непосредственно контактирует с ними;
первый контактный слой;
отражающий ИК-излучение слой, содержащий серебро;
второй контактный слой, при этом каждый из первого и второго контактных слоев непосредственно контактируют с отражающим ИК-излучение слоем;
третий диэлектрический слой,
при этом поглощающий слой имеет такую толщину и расположение, что изделие с покрытием обладает голубой окраской при наличии только одного отражающего ИК-излучение слоя, содержащего серебро.